 이 경우, 면적이 작은 패드에는, 필요 이상의 막두께의 금 도금의 피막이 형성되게 되어, 제조 비용의 증가로 이어지는 것도 지적되어 있다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 최근, 전자 부품 혹은 반도체 부품으로서, 인쇄 회로 기판이나 패키지 등 다양한 것이 존재한다.  이른바 패키지로서는, 리드 프레임, BGA(볼 그리드 어레이), LGA(랜드 그리드 어레이 패키지), QFP(쿼드 플랫 패키지), 미니몰드 패키지 등을 들 수 있다.  이러한 패키지는, 고밀도 실장(實裝)의 요구로부터 소형화, 다핀화로 나날이 개량되어, 그 요구 특성은 점점 까다로워지는 경향이다.이러한 전자 부품이나 반도체 부품에 있어서는, 종래부터, 그 접합 재료로서 솔더링이나 와이어 본딩이 사용되고 있고, 패키지를 프린트 배선판 등의 인쇄 회로 기판에 실장할 때에 불가결한 접합 기술로서 확립하고 있다.이 전자 부품 등의 실장 기술에 관해서는, 와이어 본딩이나 솔더링 등으로 접합하는 경우, 배선 회로나 랜드, 단자 등을 구성하는 도전성 금속 표면에 접합부가 형성된다.  예를 들면, 구리 등의 도전성 금속 표면에, 니켈 도금, 팔라듐 도금, 금 도금에 의한 처리를 행하고, 니켈층, 팔라듐층, 금층을 순차 적층하여 이루어지는 접합부를 형성하는 기술이 알려져 있다(특허문헌 1 참조).  이러한 접합부는, 도전성 금속의 표면에, 무전해(無電解) 니켈액을 사용하여 니켈층을 형성하고, 그리고, 무전해 팔라듐액을 사용하여 팔라듐층을 형성하고, 또한, 무전해 금 도금액을 사용하여 금층이 형성된다.이 금층을 형성하는 무전해 금 도금액으로서, 예를 들면, 시안화금 화합물과, 알칸설폰산, 피리딘설폰산, 옥시카르복시산 등의 카르복시산과, 인산염을 함유하는 치환 금 도금액이 제안되어 있다(특허문헌 2 참조).  또한, 시안화금염, 분자 내에 질소 원자를 3개 이상 갖는 π 전자 과잉 방향족 헤테로환 화합물, 및, 아황산 및 아인산 및 그들의 염으로 이루어지는 군에서 선택되는 적어도 1종의 완충제를 함유하는 치환형 무전해 도금액도 알려져 있다(특허문헌 3 참조).이들 치환 금 도금액은, 하지(下地) 금속과의 치환 반응에 의해 금을 석출하는 것이며, 하지 금속의 적당한 치환 반응을 할 수 없을 경우, 균일한 금 도금 처리를 실현할 수 없을 경우가 있다.  특허문헌 2의 치환 금 도금액에서는, 하지의 구리나 니켈 소재를 과잉하게 부식하지 않도록, 균일한 금 도금 처리를 실현할 수 있다.  또한, 특허문헌 3의 치환 금 도금액에서, 하지의 니켈 도금 피막에 있어서의 입계부(粒界部)의 국부 부식을 억제하여 금 도금 처리를 할 수 있다.  그러나, 특허문헌 2나 특허문헌 3의 치환 금 도금액은, 하지 금속과의 치환 반응이 억제되는 경향이 있기 때문에, 충분한 막두께의 금 도금을 얻을 수 없는 경우가 있다.또한, 니켈층, 팔라듐층, 금층을 순차 적층하여 이루어지는 접합부는, 예를 들면, 대소 다양한 면적의 패드 표면에 형성하는 경우, 금층의 막두께에 큰 편차가 생기는 것이 지적되어 있다.  최근의 인쇄 회로 기판을 예로 하면, 접합부를 형성하기 위한 패드로서, 1변의 길이가 0.1㎜∼3㎜의 직사각형상의 대소 다양한 패드를 구비한 것이 있어, 이러한 기판의 패드 표면에, 접합부를 형성하면, 그 도금 면적의 차이에 의해, 각 패드에 형성된 금층의 막두께에 상당한 편차가 생겨버린다.  또한, 면적이 큰 패드에는, 치환 금 도금에 의한 도금 피막이 얇아지는 경향이 있기 때문에, 기판 위의 모든 패드에 있어서, 실용적인 접합 특성을 확보하기 위해, 면적이 큰 패드에 형성되는 접합부의 금층을 두껍게 하는 것이 행해진다.